(57)【要約】高い多孔性を持つ焼結材料を含む高分子膜燃料電池用のガス分配部材（３、２０）。焼結材料は無機材料の繊維を含む。繊維は０．５〜５０μｍ、好ましくは２〜２５μｍ、最も好ましくは８〜２２μｍの範囲内の直径および３ｍｍまでの範囲内の長さを有し、気孔率は５０容積％より高い範囲内、好ましくは９０容積％より高い範囲内にある。さらに前記ガス分配部材を含む燃料電池およびその製造方法も開示される。
2004503069.tif 000002
【特許請求の範囲】
【請求項１】
高分子膜燃料電池用のガス分配部材であって、ガス分配部材（３）が高多孔性の焼結材料を含むことを特徴とするガス分配部材。
【請求項２】
前記焼結材料が無機材料、好ましくは鋼、ニッケルおよびチタンから成る群から選択される材料の繊維を含む、請求項１に記載のガス分配部材。
【請求項３】
前記繊維が０．５〜５０μｍ、好ましくは２〜２５μｍ、さらに好ましくは８〜２２μｍの範囲内の直径と、３ｍｍまでの範囲内の長さとを有する、請求項２に記載のガス分配部材。
【請求項４】
気孔率が５０容積％より大きい範囲内、好ましくは９０容積％より大きい範囲内にある、請求項１乃至３のいずれか１項に記載のガス分配部材。
【請求項５】
ガス分配材自身の表面に形成された流路（３ａ、１６、２２）を含む、請求項１乃至４のいずれか１項に記載のガス分配部材。
【請求項６】
前記流路（３ａ、１６、２２）の幅が５０〜１０００μｍ、好ましくは５０〜１００μｍであり、深さが１００〜１０００μｍ、好ましくは１００〜３００μｍであって、流路間の間隔が２００〜１０００μｍである、請求項４または５のいずれか１項に記載のガス分配部材。
【請求項７】
高多孔性の焼結材の第一部材と、前記第一部材に挟まれ、波形構造（１７）を示し、それによって流路（１６）を形成している第二部材とを含む、請求項１乃至６のいずれか１項に記載のガス分配部材。
【請求項８】
気孔率が表面で最小となる気孔率勾配を少なくとも表面領域（２４）に示す、請求項１乃至４のいずれか１項に記載のガス分配部材。
【請求項９】
部材自身の両面に気孔率勾配がある、請求項８に記載のガス分配部材。
【請求項１０】
材料全体にわたって前記気孔率が流路壁部で最も低い気孔率勾配を示す、請求項５乃至７のいずれか１項に記載のガス分配部材。
【請求項１１】
請求項１に記載のガス分配部材を含む燃料電池。
【請求項１２】
各ガス分配部材（３、２０）が、前記部材の周縁部に連結された燃料ガス及び水の流路を有する共面のシーリングプレート（２）により包囲されている、請求項１１に記載の燃料電池。
【請求項１３】
高分子膜燃料電池用のガス分配部材を製造する方法であって、材料を所望のパターンを示す鋳型に対してプレスすることにより前記ガス分配部材の表面内に流路を提供することを含む、製造方法。
【請求項１４】
さらに、好ましくは材料内に水路をプレスすることと同時に、材料全体にわたって気孔率勾配を提供するステップを含む、請求項１３に記載の方法。
【請求項１５】
高分子膜燃料電池用のガス分配部材を製造する方法であって、好適に構成された型内で材料を成型することによって前記ガス分配部材の表面内に流路を提供することを含む、製造方法。
【発明の詳細な説明】
【０００１】
本願発明はポリマー（高分子）燃料電池（燃料セル）、特にそのような燃料電池用のガス分配部材、そのような部材を製造する方法、およびそのような部材を含む燃料電池に関する。
【０００２】
（発明の背景）
燃料電池に於けるガス、例えば水素および酸素の分配並びに水管理は燃料電池の機能および効率にとってそれぞれ極めて重要である。電池内では圧力の低下は低く維持されなければならず、且つ活性表面上の燃料ガスおよび水蒸気の分配は適度に均一でなければならない。これら条件が満たされない場合、効率は必然的に低下し、その結果、プラント全体の経済性に悪影響が及ぶことになる。
【０００３】
従って、前記ガスの分配のための装置には特定の技術的必要条件が課されている。さらに、分配装置を作る材料は電導性でなければならない。
【０００４】
現在使用されているガス分配部材は殆どがグラファイト製である。通常フライス加工により内部に流路が形成されたグラファイトプレートが提供されるが、フライス加工はコストの高い製造法である。グラファイトプレートは炭素繊維およびカーボンブラックより作られた「ペーパー」またはシート材と共に組み立てられ、集合材を形成する。シート材（ペーパー）は確実にガスを分配し、且つガス流路が設けられたグラファイトプレートは圧力レベルを保証し、換言すれば圧力低下は適切なレベルに保持される。
【０００５】
ガス分配グラファイトプレートの一例は米国特許第４，１７５，１６５号に開示されている。しかしこの特許では、ガス分配グラファイトプレートはガス分配部材を構成する燃料電池アッセンブリの二極性プレートである。
【０００６】
これら公知のガス分配部材に付随する問題は、実際の使用の際、部材上の異種成分間に高い接触抵抗がしばしば発生することである。
【０００７】
（発明の概要）
従って、本願発明の目的は従来技術装置の持つ欠点が除かれた、燃料電池用に利用可能なガス分配手段を作ることである。これは請求項１に記載のガス分配部材により達成される。
【０００８】
本願発明によるガス分配装置を提供することにより、燃料電池はより小型に設計することができ、異種成分、触媒および電気接続部間の電気接触も良好となり、ガス分配はより効率的になる。
【０００９】
発明の別の態様においては、本願発明の分配部材を含む燃料電池が提供される。本願発明による燃料電池は請求項１１に規定されている。
【００１０】
さらに別の態様においては、ガス分配部材を製造する方法が提供されるが、これは請求項１３に規定されている。
【００１１】
（好ましい具体例の詳細な説明）
図面を参照しながら、発明をより詳細に説明する。
【００１２】
まずポリマー燃料電池の一般的な設計について、図１ａ〜ｂを参照しながら説明する。
【００１３】
例えば、図１ａおよび１ｂに見られる様に、燃料電池の構造は伝導性陽極（二極）プレート１を含んでいる。この二極プレート１に隣接して陽極（アノード）シーリングフレーム２が設けられている。このフレームには、陽極ガス分配部材３のために中央部に矩形の開口部が設けられている。フレーム２には更に陽極ガス吸気口９および排気口１０が設けられており、給水口および排水口１１，１２と同様に分配流路がそれぞれ形成されている。陽極ガス分配部材３には、陽極プレート１とは反対側の部材３の上に複数の狭い水路３ａが設けられている。プロトン（陽子）交換膜４が、この膜４とプレート１との間にフレーム２およびと分配部材３を挟み込む様にプレート１と協調的に配置されている。
【００１４】
燃料電池の陰極（カソード）側は陽極側と同様の方法で組み立てられる。即ち、膜４の反対側が、膜４とプレート７との間に陰極シーリングフレーム６および陰極ガス分配部材５とをはさみ込むために、伝導性陰極プレート７と協調的に配置されている。陰極分配部材５には陽極分配部材３の様な水路を設けなくても良いが、この様な水路を設けないほうが好ましい。陰極シーリングフレーム６には陰極ガス吸気口１３および排気口１４が設けられている。
【００１５】
図１ｂでは、水路の詳細な構造および水分配がスタック（積層）内でどのように校正されるかが示されている。図左手には上側が、図右手には下側が示されている。概略的に示したため水路は相互に平行して、表面を横切り伸びている。しかし、他の幾何学パターンに、例えば図５に示す様に、即ち水路１６の構造の様な網目状に、水路を設けることも可能である。
【００１６】
スタック内の各シーリングフレーム２は、フレームを貫通する複数の孔を有する。隅に位置する孔は、複数のセルユニットをセルスタックに組み立てる際に用いられるボルトを締め付けるためのものである。残りの孔は、スタックの他の要素の対応する孔と一緒になり、それぞれ水、燃料ガスおよびオキシダントガスのためのスタックを貫通する流路を形成する。
【００１７】
さらにシーリング２の上側（上記記載の通り）はフレーム様構造の内縁に沿って走るガス路１５を有している。複数の分配開口部（図では５個ある）が各ガス路１５からわきへ向けられ、吸入ガスをフレーム内に配置された分配材内に分配する。孔の上列において（図の）左から２番目の孔は吸入ガス取入れ路９であり、孔の下列において左から２番目の孔は陽極側のセルより出て行くガスのための排気路１０である。陽極シーリング２は、スタック内の位置に関係なく同一形状のガス路を有している。
【００１８】
各シーリング２の下側（上記記載の通り）には共通取水口１１および共通排水口１２を有する水路が設けられている。
【００１９】
スタック中央には膜４が配置されており、これがスタックの陽極部分と陰極部分を分離している。陰極側には陰極ガス分配層５が設けられ、続いて陰極用シーリング６が設けられており、そこには陽極シーリング２と同様の方法で陰極ガス取入れ口および排気口１３、１４が形成されている。
【００２０】
図３には本願発明による燃料電池用ガス分配部材３の基本の実施形態の断面が概略的に示されている。
【００２１】
分配部材３は平坦であり、燃料電池の陽極および陰極それぞれのシーリングフレーム２、６（図１ａ〜ｂ参照）にはめ込むことができる様に成形された多孔性の焼結されたフェルト様材料を含んでいる。
【００２２】
未公開米国特許出願第０９／３３８，０６０号には、無機繊維から成形焼結された多孔体を製造する方法が開示されている。こうして製造された材料は本願発明によるガス分配部材の製造に好適である。米国特許出願第０９／３３８，０６０号は参照され、その全てが本願明細書に組み入れられている。
【００２３】
図２では分配部材は水路を有していない。分配部材に多孔性に富む材料を使用しているため、ガスは大きな圧力低下なしに流れることができる。
【００２４】
しかし発明の好適な実施形態では、図３および４に示す如く分配部材中に水路１６が設けられる。
【００２５】
図３では製造時に成型工程中に流路１６が形成される。好適には、所望する流路のパターンに対応したリッジ（隆線）パターンを有する、好適に形成されたモールドが用いられ、これによりリッジによって表面に凹部（窪み）が形成される。好ましくは、流路は５０〜１０００μｍ幅、特に５０〜１００μｍ幅であり、１００〜１０００μｍ深さ、好ましくは１００〜３００μｍ深さである。流路パターン上の流路間の間隔は好適には約２００〜１０００μｍである。
【００２６】
上記の如くガス分配部材は、焼結によりフェルト様物質を形成する無機繊維をベースとする材料から作られる。好ましくは鋼、ニッケルおよびチタンより成る群から選択される繊維材料が用いられる。繊維の直径は０．５μｍから２５μｍまでの範囲であり、好ましくは２〜２５、最も好ましくは８〜２２μｍであり、長さは好ましくは３ｍｍまでの範囲である。流路の達成可能な幅はもちろん繊維の直径に依存する。
【００２７】
図４に例示したもう一つの実施形態では、フェルト材１７を波形にすることによって流路１６を提供している。この様な構造の製造方法は上記参照の米国特許出願第０９／３３８，０６０号に開示されている。
【００２８】
この様にして形成された波形構造体は、図２のフェルト様部材と共に組み立てられ図４の複合構造体を形成する。この場合でも流路は上記の寸法を有することが好ましい。
【００２９】
本願発明の別の実施形態ではガス分配部材様の材料は、該材料厚み全体に気孔率（多孔度、空隙率）の勾配を有するように作られることができる。好適な構造体は気孔率が膜に向かって低下するものである。この様な材料は、ガス分配部材製造中に気孔率の異なる原材料（出発原料）からなる２または数種類のシートを相互に重ね合わせることによって作成することができる。この様な多孔性を示す材料はまた、機械的手段によって、例えば材料全体にわたって勾配が得られるように材料に圧を加えること、好ましくは同時に水路を材料内にプレス成形することによって均質の多孔性を有する材料から作ることもできる。流路を提供するその他方法は、各種酸または酸の組み合わせの様な好適なエッチング液（腐食液）を使ったエッチング、またはフライス加工によるものである。
【００３０】
しかし前記勾配は必ずしもガス分配部材の全厚を通して必要とされるものではない。例えば別の実施形態では、勾配は層の一部のみ、好ましくは水路および膜に最も接近する層部分のみでもよい。この様な例は図６に図示されているが、図６はその表面内に形成された流路２２を持つガス分配部材２０の断面図である。膜（図示せず）に最も近い表面層２４内および流路壁内のより高い気孔率は、ハッチングをより密にすることで表示されている。
【００３１】
圧縮処置中、材料の大部分に比べその界面で気孔率がより増加するため、例えば水路を材料内にプレスする時、所望のように、ガス分配部材の少なくとも表面付近が勾配となる。この工程では、所望の水路構造に対応したリッジ構造表面を持つ鋳型を使用することが好ましい。
【００３２】
勾配を付与することで膜付近の気孔率は低くなる。このことは陽極側では特に有益であるが、それは水をより良く管理でき、ガス分配層と膜との間の水の直接接触を維持できるからである。気孔率の低い、ガス分配層の高密度部分はこれら所望効果を得る上で役立つ。
【００３３】
本願発明の別の実施形態では、酸プロトン誘導膜から保護するために、膜に接するガス分配部材に、腐食保護層２６が提供される。この腐食保護層は流路壁も覆っており、そこではそのような流路が提供されている。この層は好ましくは疎水性であり、炭素または炭素をベースとした材料から作ることが出来る。またガス分配部材の縁部を、多孔性のバルク構造内に水が侵入できないように疎水性になるよう処理することもできる。
【００３４】
本願発明のガス分配部材は、その構造の原理にいかなる変更も加えることなく図１ａ〜ｂに開示されるような燃料電池アッセンブリに組み込むことができる。
【００３５】
本願発明の変更および変形は当業者の能力の範囲内であり、本願発明の範囲は添付の請求の範囲によってのみ限定されるものである。
【図面の簡単な説明】
【図１】
図１ａは、高分子膜燃料電池の構造を概略的に示している。
図１ｂは、図１ａの電池の個別の構成要素をより詳細に示す。
【図２】
図２は、本願発明によるガス分配部材の概略断面図である。
【図３】
図３は、本願発明によるガス分配部材の別の実施形態の概略断面図である。
【図４】
図４は、本願発明によるガス分配部材の更に別の実施形態の概略断面図である。
【図５】
図５は、本願発明によるガス分配部材のための可能な流路構造の例を示す。
【図６】
図６は、本願発明によるガス分配部材の実施形態の全断面図である。
【国際公開パンフレット】
2004503069.tif 000003
2004503069.tif 000004
2004503069.tif 000005
2004503069.tif 000006
2004503069.tif 000007
2004503069.tif 000008
2004503069.tif 000009
2004503069.tif 000010
2004503069.tif 000011
2004503069.tif 000012
2004503069.tif 000013
2004503069.tif 000014
2004503069.tif 000015
【手続補正書】
【提出日】平成14年8月15日(2002.8.15)
【手続補正１】
【補正対象書類名】明細書
【補正対象項目名】特許請求の範囲
【補正方法】変更
【補正の内容】
【特許請求の範囲】
【請求項１】
高分子膜燃料電池用のガス分配部材であって、多孔性の焼結材料を含み、前記焼結材料が無機材料、好ましくは鋼、ニッケルおよびチタンから成る群から選択される材料の繊維を含み、前記材料が高多孔性であることを特徴とするガス分配部材。
【請求項２】
前記繊維が０．５〜５０μｍ、好ましくは２〜２５μｍ、さらに好ましくは８〜２２μｍの範囲内の直径と、３ｍｍまでの範囲内の長さとを有する、請求項２に記載のガス分配部材。
【請求項３】
気孔率が５０容積％より大きい範囲内、好ましくは９０容積％より大きい範囲内にある、請求項１又は２に記載のガス分配部材。
【請求項４】
ガス分配材自身の表面に形成された流路（３ａ、１６、２２）を含む、請求項１乃至３のいずれか１項に記載のガス分配部材。
【請求項５】
前記流路（３ａ、１６、２２）の幅が５０〜１０００μｍ、好ましくは５０〜１００μｍであり、深さが１００〜１０００μｍ、好ましくは１００〜３００μｍであって、流路間の間隔が２００〜１０００μｍである、請求項４または５のいずれか１項に記載のガス分配部材。
【請求項６】
高多孔性の焼結材の第一部材と、前記第一部材に挟まれ、波形構造（１７）を示し、それによって流路（１６）を形成している第二部材とを含む、請求項１乃至５のいずれか１項に記載のガス分配部材。
【請求項７】
気孔率が表面で最小となる気孔率勾配を少なくとも表面領域（２４）に示す、請求項１乃至６のいずれか１項に記載のガス分配部材。
【請求項８】
部材自身の両面に気孔率勾配がある、請求項８に記載のガス分配部材。
【請求項９】
材料全体にわたって前記気孔率が流路壁部で最も低い気孔率勾配を示す、請求項４乃至６のいずれか１項に記載のガス分配部材。
【請求項１０】
請求項１に記載のガス分配部材を含む燃料電池。
【請求項１１】
各ガス分配部材（３、２０）が、前記部材の周縁部に連結された燃料ガス及び水の流路を有する共面のシーリングプレート（２）により包囲されている、請求項１０に記載の燃料電池。
【請求項１２】
請求項１に記載のガス分配部材を製造する方法であって、無機材料、好ましくは鋼、ニッケルおよびチタンから成る群から選択される材料の繊維を含む多孔性の焼結材料を、所望のパターンを示す鋳型に対してプレスすることにより前記ガス分配部材の表面内に流路を提供することを含む、製造方法。
【請求項１３】
さらに、好ましくは材料内に水路をプレスすることと同時に、材料全体にわたって気孔率勾配を提供するステップを含む、請求項１２に記載の方法。
【請求項１４】
請求項１に記載のガス分配部材を製造する方法であって、無機材料、好ましくは鋼、ニッケルおよびチタンから成る群から選択される材料の繊維を含む多孔性の焼結材料を、所望のパターンを示す鋳型に対して、好適に構成された型内で成型することによって前記ガス分配部材の表面内に流路を提供することを含む、製造方法。
【請求項１５】
　さらに、好ましくは材料内に水路をプレスすることと同時に、材料全体にわたって気孔率勾配を提供するステップを含む、請求項１４に記載の方法。
【国際調査報告】
2004503069.tif 000016
2004503069.tif 000017
2004503069.tif 000018
2004503069.tif 000019
2004503069.tif 000020